(57)【要約】  本発明は、異なるｐＨを有する少なくとも２の粒状の吸水性ポリマーと少なくとも１の繊維材料とを含有する吸水性複合材料の製造法において、吸水性ポリマーを予備混合しないことを特徴とする方法に関する。本発明は更に、衛生用品における該材料の使用にも関する。【特許請求の範囲】
【請求項１】
以下：
ｉ）少なくとも１の粒状の吸水性ポリマー
ｉｉ）少なくとも１の他の粒状の吸水性ポリマー、及び
ｉｉｉ）少なくとも１の繊維材料
を含有し、その際、ポリマーｉ）とポリマーｉｉ）とは少なくとも０．５ｐＨ単位だけ異なっている、吸水性複合材料の製造法において、ポリマーｉ）及びポリマーｉｉ）を複合材料の製造の際に別個の作業工程で予備混合しないことを特徴とする方法。
【請求項２】
ポリマーｉ）及び／又はポリマーｉｉ）が、少なくとも部分的に中和されたアクリル酸少なくとも５０モル％をベースとするポリマーである、請求項１記載の方法。
【請求項３】
ポリマーｉ）及び／又はポリマーｉｉ）が後架橋されている、請求項１又は２記載の方法。
【請求項４】
ポリマーｉ）が３〜５のｐＨ値を有する、請求項１から３までのいずれか１項記載の方法。
【請求項５】
ポリマーｉｉ）が５．７〜６．５のｐＨ値を有する、請求項１から４までのいずれか１項記載の方法。
【請求項６】
ポリマーｉｉ）に対するポリマーｉ）の質量比が０．０１〜２である、請求項１から５までのいずれか１項記載の方法。
【請求項７】
複合材料が繊維材料ｉｉｉ）１０〜９０質量％を含有する、請求項１から６までのいずれか１項記載の方法。
【請求項８】
繊維材料ｉｉｉ）がセルロース繊維からなる、請求項１から７までのいずれか１項記載の方法。
【請求項９】
請求項１から８までのいずれか１項記載の方法により製造可能な複合材料。
【請求項１０】
請求項９記載の複合材料を含有する衛生用品。
【発明の詳細な説明】
【技術分野】
【０００１】
本発明は、異なるｐＨを有する少なくとも２の粒状の吸水性ポリマーと少なくとも１の繊維材料とを含有する吸水性複合材料の製造法において、吸水性ポリマーを予備混合しないことを特徴とする方法、及び、衛生用品における該材料の使用に関する。
【０００２】
本発明のその他の実施態様は、請求の範囲、詳細な説明及び実施例から読み取ることができる。前記の、及び以下にさらに詳細に説明する本発明の対象の特徴は、そのつど記載された組み合わせにおいてのみでなく、その他の組み合わせにおいても、本発明の範囲を逸脱することなく、使用可能であることは自明である。
【０００３】
衛生用品の製造は、文献"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"、Ｆ．Ｌ．Ｂｕｃｈｈｏｌｚ及びＡ．Ｔ．Ｇｒａｈａｍ、Ｗｉｌｅｙ−ＶＣＨ、１９９８年、第２５２〜２５８頁に記載されている。
【０００４】
衛生用品は通常、上側の液体透過性のカバー（Ａ）、下側の液体透過性層（Ｂ）、及び、カバー（Ａ）と層（Ｂ）との間に存在する吸水性複合材料（Ｃ）からなる。複合材料（Ｃ）はこの場合吸水性ポリマーと繊維とからなる。
【０００５】
吸水性ポリマー粒子の製造は、同様に、文献"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"、Ｆ．Ｌ．Ｂｕｃｈｈｏｌｚ及びＡ．Ｔ．Ｇｒａｈａｍ、Ｗｉｌｅｙ−ＶＣＨ、１９９８年、第７１〜１０３頁に記載されている。
【０００６】
吸水性ポリマー粒子の特性は、架橋度により調節することができる。架橋度の増加に伴って、ゲル強度が増加し、かつ吸収能が低下する。これは、加圧下での吸収能（ＡＵＬ）の増加に伴って遠心分離保持容量（ＣＲＣ）が低下することを意味する（極めて高い架橋度に対しては、加圧下での吸収能も低下する）。
【０００７】
応用技術的特性、例えばおむつ中の膨潤したゲル床における液体通過性（ＳＦＣ）及び加圧下での吸収能（ＡＵＬ）を改善するために、吸水性ポリマー粒子は一般に後架橋される。それにより、粒子表面の架橋度のみが増加し、それにより、加圧下での吸収能（ＡＵＬ）及び遠心分離保持容量（ＣＲＣ）を少なくとも部分的に切り離すことができる。この後架橋は水性ゲル相中で実施することができる。しかしながら有利に、粉砕又は篩別されたポリマー粒子（ベースポリマー）は表面上で後架橋剤で被覆され、熱的に後架橋され、かつ乾燥される。このために好適な架橋剤は、親水性ポリマーのカルボキシレート基と共有結合を形成し得る少なくとも２の基を含む化合物である。
【０００８】
ＷＯ２００３／０２８７７８Ａ２には、異なるｐＨ値を有する吸水性ポリマー粒子の均質なポリマー混合物が開示されている。
【０００９】
本発明の課題は、異なるｐＨ値を有する粒状の吸水性ポリマーの使用下に吸水性複合材料（Ｃ）の改善された製造法を提供することであった。
【００１０】
前記課題は、以下：
ｉ）少なくとも１の粒状の吸水性ポリマー
ｉｉ）少なくとも１の他の粒状の吸水性ポリマー、及び
ｉｉｉ）少なくとも１の繊維材料
を含有し、その際、ポリマーｉ）とポリマーｉｉ）とは少なくとも０．５ｐＨ単位だけ異なっている、吸水性複合材料（Ｃ）の製造法において、ポリマーｉ）及びポリマーｉｉ）を複合材料（Ｃ）の製造の際に別個の作業工程で予備混合しないことを特徴とする方法により解決された。
【００１１】
別個の作業工程での予備混合とは、本発明の範囲内で、均質な混合物を得ることを目的とする全ての混合であると解釈される。均質な完全混合をもたらさない共通の搬送用導管中でのポリマーｉ）及びポリマーｉｉ）の短い輸送は、本発明の範囲内では別個の作業工程とは見なされない。
【００１２】
本発明の有利な実施態様において、ポリマーｉ）及びポリマーｉｉ）は、共通の搬送用導管を介して、１０ｍ未満、有利に５ｍ未満、特に有利に１ｍ未満、極めて特に有利に０．５ｍ未満輸送される。
【００１３】
極めて特に有利に、ポリマーｉ）及びポリマーｉｉ）は完全に別個に搬送され、即ち、ポリマーｉ）及びポリマーｉｉ）は別個に繊維材料ｉｉｉ）に供給され、繊維材料ｉｉｉ）の存在で初めて相互に接触される。
【００１４】
ポリマーｉ）とポリマーｉｉ）とのｐＨ値の差は、有利に１ｐＨ単位、特に有利に１．５ｐＨ単位、極めて特に有利に２．５ｐＨ単位であり、その際、ポリマーｉ）及びポリマーｉｉ）のｐＨ値はＤＩＮ  ＩＳＯ  １７１９０−１：２００１により測定される。
【００１５】
ポリマーｉ）及び／又はポリマーｉｉ）は、有利に、少なくとも部分的に中和されたアクリル酸少なくとも５０モル％をベースとするポリマーである。
【００１６】
ポリマーｉ）及び／又はポリマーｉｉ）は、有利に後架橋されている。
【００１７】
ポリマーｉ）は、有利に３〜５、特に有利に３．１〜３．７又は４〜４．７のｐＨ値を有する。
【００１８】
ポリマーｉｉ）は、有利に５．７〜６．５、特に有利に５．８〜６．３、極めて特に有利に５．９〜６．１のｐＨ値を有する。
【００１９】
ポリマーｉｉ）に対するポリマーｉ）の質量比は、有利に０．０１〜２、特に有利に０．０５〜１、極めて特に有利に０．１〜０．５である。
【００２０】
複合材料（Ｃ）は、有利に１０〜９０質量％、特に有利に３０〜８０質量％、極めて特に有利に５０〜７０質量％の繊維材料ｉｉｉ）を含有する。有利な繊維材料ｉｉｉ）はセルロース繊維である。
【００２１】
吸水性ポリマー粒子は、例えば、以下：
ａ）エチレン性不飽和の、酸基を有するモノマー少なくとも１種、
ｂ）架橋剤少なくとも１種、
ｃ）場合により、１もしくは複数の、モノマーａ）と共重合可能なエチレン性及び／又はアリル性の不飽和モノマー、及び
ｄ）場合により、１もしくは複数の、モノマーａ）、ｂ）及び場合によりｃ）が少なくとも部分的にグラフトされることができる水溶性ポリマー
を含有するモノマー溶液を重合することによって得られる。
【００２２】
適切なモノマーａ）は例えばエチレン性不飽和カルボン酸、例えばアクリル酸、メタクリル酸、マレイン酸、フマル酸及びイタコン酸、又はこれらの誘導体、例えばアクリルアミド、メタクリルアミド、アクリル酸エステル及びメタクリル酸エステルである。特に有利なモノマーは、アクリル酸及びメタクリル酸である。とりわけ有利であるのはアクリル酸である。
【００２３】
モノマーａ）は、有利に少なくとも５０質量％、特に有利に少なくとも７０質量％、極めて特に有利に少なくとも９０質量％がアクリル酸及び／又はその塩である。
【００２４】
モノマーａ）、特にアクリル酸は、有利に０．０２５質量％までのヒドロキノン半エーテルを有する。有利なヒドロキノン半エーテルはヒドロキノンモノメチルエーテル（ＭＥＨＱ）及び／又はトコフェロールである。
【００２５】
トコフェロールは、以下の式：
【化１】
2009540994.tif 000002
［式中、
Ｒ1は水素又はメチルを表し、Ｒ2は水素又はメチルを表し、Ｒ3は水素又はメチルを表し、かつＲ4は水素又は１〜２０個の炭素原子を有する酸基を表す］の化合物であると理解される。
【００２６】
Ｒ4のための有利な基は、アセチル、アスコルビル、スクシニル、ニコチニル及びその他の生理学的に認容性のカルボン酸である。カルボン酸はモノカルボン酸、ジカルボン酸又はトリカルボン酸であってよい。
【００２７】
有利であるのはＲ1＝Ｒ2＝Ｒ3＝メチルのα−トコフェロール、特にラセミ体のα−トコフェロールである。Ｒ1は特に有利には水素又はアセチルである。特に有利であるのはＲＲＲ−α−トコフェロールである。
【００２８】
モノマー溶液は、そのつどアクリル酸に対して有利には最大で１３０質量ｐｐｍ、特に有利には最大で７０質量ｐｐｍ、好ましくは少なくとも１０質量ｐｐｍ、特に有利には少なくとも３０質量ｐｐｍ、特に有利には５０質量ｐｐｍ前後、のヒドロキノン半エーテルを含有しており、その際、アクリル酸塩は、計算上、アクリル酸として考慮される。例えばモノマー溶液の製造のために、相応するヒドロキノン半エーテル含有率を有するアクリル酸を使用することができる。
【００２９】
架橋剤ｂ）は、少なくとも２の、ポリマー架橋中にラジカル共重合することができる重合可能な基を有する化合物である。適切な架橋剤ｂ）は、例えばエチレングリコールジメタクリレート、ジエチレングリコールジアクリレート、アリルメタクリレート、トリメチロールプロパントリアクリレート、トリアリルアミン、テトラアリルオキシエタン、例えばＥＰ５３０４３８Ａ１に記載されているもの、ジアクリレート及びトリアクリレート、例えばＥＰ５４７８４７Ａ１、ＥＰ５５９４７６Ａ１、ＥＰ６３２０６８Ａ１、ＷＯ９３／２１２３７Ａ１、ＷＯ２００３／１０４２９９Ａ１、ＷＯ２００３／１０４３００Ａ１、ＷＯ２００３／１０４３０１Ａ１及びＤＥ１０３３１４５０Ａ１に記載されているもの、アクリレート基以外に、別のエチレン性不飽和基を有する混合アクリレート、例えばＤＥ１０３３１４５６Ａ１及びＤＥ１０３５５４０１Ａ１に記載されているもの、又は架橋剤混合物、例えばＤＥ１９５４３３６８Ａ１、ＤＥ１９６４６４８４Ａ１、ＷＯ９０／１５８３０Ａ１及びＷＯ２００２／３２９６２Ａ２に記載されているものである。
【００３０】
適切な架橋剤ｂ）は、特にＮ，Ｎ’−メチレンビスアクリルアミド及びＮ，Ｎ’−メチレンビスメタクリルアミド、ポリオールの不飽和モノカルボン酸もしくはポリカルボン酸のエステル、例えばジアクリレート又はトリアクリレート、例えばブタンジオール−もしくはエチレングリコールのジアクリレートもしくはメタクリレート、並びにトリメチロールプロパントリアクリレート及びアリル化合物、例えばアリル（メタ）アクリレート、トリアリルシアヌレート、マレイン酸ジアリルエステル、ポリアリルエステル、テトラアリルオキシエタン、トリアリルアミン、テトラアリルエチレンジアミン、リン酸のアリルエステル並びにビニルホスホン酸誘導体、例えばＥＰ３４３４２７Ａ２に記載されているものである。さらに適切な架橋剤ｂ）は、ペンタエリトリトールジ−、ペンタエリトリトールトリ−及びペンタエリトリトールテトラアリルエーテル、ポリエチレングリコールジアリルエーテル、エチレングリコールジアリルエーテル、グリセリンジ−及びグリセリントリアリルエーテル、ソルビトールをベースとするポリアリルエーテル、並びにエトキシ化されたこれらの化合物である。本発明による方法で使用することができるのは、ポリエチレングリコールのジ（メタ）アクリレートであり、その際、使用されるポリエチレングリコールは、３００〜１０００の分子量を有する。
【００３１】
しかし特に有利な架橋剤ｂ）は、３〜２０個のエトキシ単位を有するグリセリン、３〜２０個のエトキシ単位を有するトリメチロールプロパン、３〜２０個のエトキシ単位を有するトリメチロールエタンのジアクリレート及びトリアクリレート、特に２〜６個のエトキシ単位を有するグリセリン又はトリメチロールプロパンの、３個のプロポキシ単位を有するグリセリン又はトリメチロールプロパンの、並びに３個の混合されたエトキシ単位又はプロポキシ単位を有するグリセリン又はトリメチロールプロパンの、１５個のエトキシ単位を有するグリセリン又はトリメチロールプロパンの、並びに少なくとも４０個のエトキシ単位を有するグリセリン、トリメチロールエタン又はトリメチロールプロパンのジアクリレート及びトリアクリレートである。
【００３２】
とりわけ有利な架橋剤ｂ）は、アクリル酸又はメタクリル酸によりジアクリレート又はトリアクリレートへとエステル化された、エトキシ単位及び／又はプロポキシ単位を複数有するグリセリンであり、これらは例えばＷＯ２００３／１０４３０１Ａ１に記載されている。特に有利であるのは、３〜１０個のエトキシ単位を有するグリセリンのジアクリレート及び／又はトリアクリレートである。とりわけ有利であるのは、１〜５個のエトキシ単位及び／又はプロポキシ単位を有するグリセリンのジアクリレート及び／又はトリアクリレートである。最も有利であるのは、３〜５個のエトキシ単位及び／又はプロポキシ単位を有するグリセリンのトリアクリレートである。
【００３３】
架橋剤ｂ）の量は、そのつどモノマー溶液に対して、有利に０．０１〜１５質量％、特に有利には０．５〜１０質量％、とりわけ有利には１〜５質量％である。
【００３４】
モノマーａ）と共重合可能なエチレン性不飽和モノマーｃ）は、例えばアクリルアミド、メタクリルアミド、クロトン酸アミド、ジメチルアミノエチルメタクリレート、ジメチルアミノエチルアクリレート、ジメチルアミノプロピルアクリレート、ジエチルアミノプロピルアクリレート、ジメチルアミノブチルアクリレート、ジメチルアミノエチルメタクリレート、ジエチルアミノエチルメタクリレート、ジメチルアミノネオペンチルアクリレート及びジメチルアミノネオペンチルメタクリレートである。
【００３５】
水溶性ポリマーｄ）としては、ポリビニルアルコール、ポリビニルピロリドン、デンプン、デンプン誘導体、ポリグリコール又はポリアクリル酸、好ましくはポリビニルアルコール及びデンプンを使用することができる。
【００３６】
有利な重合阻害剤は、最適な作用のために溶解酸素を必要とする。従って、重合の前に不活性化、つまり不活性ガス、有利に窒素の導通により、重合阻害剤から溶解酸素を除去することができる。有利に、モノマー溶液の酸素含分は、重合の前に、１質量ｐｐｍ未満、特に有利に０．５質量ｐｐｍ未満に低下される。
【００３７】
好適な吸水性ポリマー粒子の製造並びにその他の好適な親水性エチレン性不飽和モノマーｄ）は、ＤＥ１９９４１４２３Ａ１、ＥＰ６８６６５０Ａ１、ＷＯ２００１／４５７５８Ａ１及びＷＯ２００３／１０４３００Ａ１に記載されている。
【００３８】
吸水性ポリマー粒子は、通常、モノマー水溶液の重合及び場合により後続のヒドロゲルの粉砕により得られる。好適な製造方法は、文献に記載されている。吸水性ポリマーは、例えば、
バッチ法か若しくは管型反応器中でのゲル重合及び粉砕機、押出機又は混練機中での後続の粉砕（ＥＰ４４５６１９Ａ１、ＤＥ１９８４６４１３Ａ１）、
混練機中での重合、その際、例えば反転撹拌軸により連続的に粉砕する（ＷＯ２００１／３８４０２Ａ１）、
ベルト上での重合及び粉砕機、押出機又は混練機中での後続の粉砕（ＤＥ３８２５３６６Ａ１、ＵＳ６，２４１，９２８）、
乳化重合、その際、既に比較的狭いゲルサイズ分布のパール重合体が生ずる（ＥＰ４５７６６０Ａ１）
により得ることができる。
【００３９】
この反応は、好ましくは、例えばＷＯ２００１／３８４０２Ａ１に記載されているような混練機中で、又は例えばＥＰ９５５０８６Ａ２中に記載されているようなベルト型反応器上で実施される。
【００４０】
得られたヒドロゲルの酸基は、一般的には部分的に、好ましくは２５〜８５モル％、有利には２７〜８０モル％、特に好ましくは２７〜３０モル％又は４０〜７５モル％中和されており、その際、慣用の中和剤、好ましくはアルカリ金属水酸化物、アルカリ金属酸化物、アルカリ金属炭酸塩か又はアルカリ金属炭酸水素塩並びにこれらの混合物を使用することができる。アルカリ金属塩の代わりに、アンモニウム塩を使用してもよい。ナトリウム及びカリウムはアルカリ金属として特に好ましく、しかしながら殊に好ましくは水酸化ナトリウム、炭酸ナトリウム又は炭酸水素ナトリウム並びにこれらの混合物である。通常、中和は、水溶液か又は好ましくは固体としての中和剤を混合導入することによって達成される。例えば、５０質量％を顕著に下回る含水率を有する水酸化ナトリウムが、２３℃を上回る融点を有する蝋状の塊状物として存在していてよい。この場合には、高めた温度で粉粒体又は溶融物として供給することが可能である。
【００４１】
中和は、重合後、ヒドロゲルの段階で実施することができる。しかし、中和剤の一部をモノマー溶液に添加することによって、４０モル％まで、好ましくは１０〜３０モル％、特に好ましくは１５〜２５モル％の酸基を重合前に中和し、重合の後にはじめてヒドロゲルの段階で所望の最終中和度に調節することも可能である。モノマー溶液は、中和剤の混入により中和することができる。このヒドロゲルは、例えば粉砕機を用いて機械的に粉砕することができ、その際、中和剤を噴霧するか、散布するか、又は注ぎ、次いで注意深く混合することができる。そのために、得られたゲル材料は、なお数回均質化のために細切れにされうる。最終中和度へのモノマー溶液の中和が好ましい。
【００４２】
中和されたヒドロゲルは、その後、ベルト型乾燥機又はロール型乾燥機を用いて残留湿分含量が有利に１５質量％未満、特に１０質量％未満になるまで乾燥され、その際、水含分はＤＩＮ  ＩＳＯ  １７１９０−４：２００１により測定される。しかしながら、選択的に、この乾燥のために、流動床乾燥機又は加熱された鋤刃型ミキサーを使用することもできる。特に白色の製品を得るために、このゲルの乾燥の際に蒸発された水の急速な搬出を保証することが有利である。このために、乾燥温度を最適化しなければならず、空気供給及び空気排出を制御して行わなければならず、かつそれぞれの場合に十分な通気に留意しなければならない。この乾燥は、もちろん、ゲルの固体含有量ができる限り高い場合にはより簡単であり、製品はより白い。従って、好ましくは、この乾燥前のゲルの固体含有率は３０〜８０質量％である。特に、前記乾燥機に窒素又は他の酸化しない不活性ガスを通気するのが有利である。しかしながら、選択的に、酸化による黄変現象を回避するために、乾燥の間の酸素分圧だけを下げることもできる。一般に、十分な通気及び水蒸気の排出によっても、なおも許容可能な製品が得られる。色及び製品の品質に関しては、一般に、できる限り短い乾燥時間が有利である。
【００４３】
乾燥されたヒドロゲルは有利に粉砕及び篩別され、その際、粉砕のために通常、ロールミル、ピンミル又はスイングミルが使用されてよい。篩別され、乾燥されたヒドロゲルの粒度は、好ましくは１０００μｍ未満、特に好ましくは９００μｍ未満、殊に好ましくは８５０μｍ未満で、かつ好ましくは８０μｍを上回り、特に好ましくは９０μｍを上回り、殊に好ましくは１００μｍを上回る。
【００４４】
殊に好ましくは、粒度（篩い分け画分）は１５０〜８５０μｍである。粒度はＤＩＮ  ＩＳＯ  １７１９０−３：２００１により測定される。
【００４５】
吸水性ポリマー粒子は引き続き後架橋される。このために好適な後架橋剤は、ヒドロゲルのカルボキシレート基と共有結合を形成し得る少なくとも２の基を含む化合物である。適切な化合物は、例えばアルコキシシリル化合物、ポリアジリジン、ポリアミン、ポリアミドアミン、ジエポキシド又はポリエポキシド、例えばＥＰ８３０２２Ａ２、ＥＰ５４３３０３Ａ１及びＥＰ９３７７３６Ａ２に記載されているもの、二官能性又は多官能性のアルコール、例えばＤＥ３３１４０１９Ａ１、ＤＥ３５２３６１７Ａ１及びＥＰ４５０９２２Ａ２に記載されているもの、又はβ−ヒドロキシアルキルアミド、例えばＤＥ１０２０４９３８Ａ１及びＵＳ６，２３９，２３０に記載されているものである。
【００４６】
更に、ＤＥ４０２０７８０Ｃ１には環式カーボナートが、ＤＥ１９８０７５０２Ａ１には２−オキサゾリドン及びその誘導体、例えば２−ヒドロキシエチル−２−オキサゾリドンが、ＤＥ１９８０７９９２Ｃ１にはビス−及びポリ−２−オキサゾリジノンが、ＤＥ１９８５４５７３Ａ１には２−オキソテトラヒドロ−１，３−オキサジン及びその誘導体が、ＤＥ１９８５４５７４Ａ１にはＮ−アシル−２−オキサゾリドンが、ＤＥ１０２０４９３７Ａ１には環式尿素が、ＤＥ１０３３４５８Ａ１には二環式アミドアセタールが、ＥＰ１１９９３２７Ａ２にはオキセタン及び環式尿素が、及びＷＯ２００３／０３１４８２Ａ１にはモルホリン−２，３−ジオン及びその誘導体が好適な後架橋剤として記載されている。
【００４７】
有利に、表面後架橋のために、表面後架橋剤の他に多価カチオンが使用される。使用可能な多価カチオンは、例えば二価のカチオン、例えば亜鉛、マグネシウム、カルシウム及びストロンチウムのカチオン、三価のカチオン、例えばアルミニウム、鉄、クロム、希土類及びマンガンのカチオン、四価のカチオン、例えばチタン及びジルコニウムのカチオンである。対イオンとして塩化物イオン、臭化物イオン、硫酸イオン、硫酸水素イオン、炭酸イオン、炭酸水素イオン、硝酸イオン、リン酸イオン、リン酸水素イオン、リン酸二水素イオン及びカルボン酸イオン、例えば酢酸イオン及び乳酸イオンが可能である。硫酸アルミニウムが有利である。
【００４８】
後架橋は、一般的には、表面後架橋剤の溶液をヒドロゲル又は乾燥されたポリマー粉末に吹き付けることにより実施される。この場合、表面後架橋剤及び多価カチオンは、一緒の溶液で、又は別個の溶液として吹き付けられてよい。吹き付けに引き続き、ポリマー粉末は熱的に乾燥され、その際、架橋反応は乾燥の前のみならず間にも生じ得る。
【００４９】
後架橋剤溶液の吹き付けは、有利に可動式混合器具を有するミキサー中で、例えばスクリューミキサー、パドルミキサー、ディスクミキサー、鋤刃ミキサー及びブレードミキサ中で実施される。特に有利に、バーティカルミキサー、殊に有利に鋤刃ミキサー及びブレードミキサーである。適切なミキサーは、例えばＬｏｅｄｉｇｅ（Ｒ）ミキサー、Ｂｅｐｅｘ（Ｒ）ミキサー、Ｎａｕｔａ（Ｒ）ミキサー、Ｐｒｏｃｅｓｓａｌｌ（Ｒ）ミキサー及びＳｃｈｕｇｉ（Ｒ）ミキサーである。極めて特に有利に、例えばＳｃｈｕｇｇｉ−Ｆｌｅｘｏｍｉｘ（Ｒ）又はＴｕｒｂｏｌｉｚｅｒ（Ｒ）のタイプの高速ミキサーが使用される。
【００５０】
熱的後架橋は、有利に接触乾燥機、特に有利にパドル型乾燥機、さらに特に有利にディスク型乾燥機中で実施される。好適な乾燥器は、例えばＢｅｐｅｘ（Ｒ）乾燥器及びＮａｒａ（Ｒ）乾燥器である。さらに、流動床乾燥機も使用することができる。
【００５１】
後架橋は、ミキサーそれ自体中で、ジャケットの加熱又は熱風の吹き込みによって行なうことができる。後接続された乾燥機、例えば箱形乾燥機、回転管炉か又は加熱可能なスクリューは、同様に好適である。しかし、例えば共沸蒸留を乾燥方法として利用することもできる。
【００５２】
熱供給は、有利に間接的に、特に有利に凝縮熱により、極めて特に有利に水蒸気の凝縮により行われる。このために、後架橋装置の外部壁を、適当な伝熱体、例えば高温ガスと接触させ、該高温ガスが壁部で凝縮し、それにより凝縮熱が壁部に放出される。
【００５３】
後架橋の後、吸水性ポリマー粒子は通常強力に、有利に１２０℃未満、特に有利に１００℃未満、極めて特に有利に８０℃未満の温度に冷却される。
【００５４】
吸水性ポリマーは、一般に、２５〜６０ｇ／ｇ、有利に少なくとも３０ｇ／ｇ、特に少なくとも３２ｇ／ｇ、特に有利に少なくとも３４ｇ／ｇ、さらに特に有利に少なくとも３５ｇ／ｇの遠心分離保持容量を有する。遠心分離保持容量（ＣＲＣ）はＤＩＮ  ＩＳＯ  １７１９０−６：２００１により測定される。
【００５５】
吸水性複合材料（Ｃ）は、吸水性ポリマー粒子ｉ）及びｉｉ）の他に、少なくとも１の、有利に親水性の繊維材料ｉｉｉ）を含有する。親水性とは、水性液体が急速に前記繊維を介して分配されることであると解釈される。前記繊維材料は通常ではセルロース、変性セルロース、レーヨン、ポリエステル、例えばポリエチレンテレフタレートである。特に有利にセルロース繊維、例えばパルプである。前記繊維は、一般に１〜２００μｍ、有利に１０〜１００μｍの直径を有する。更に、前記繊維は１ｍｍの最小長さを有する。
【００５６】
一般に、ポリマー粒子をいわゆるドライ−集結度及びウェット−集結度の改善のために複合材料（Ｃ）の内部に固定する方法がある。ドライ−集結度及びウェット−集結度とは、吸水性ポリマー粒子が複合材料（Ｃ）中に、外部の力の作用に湿潤状態でも乾燥状態でも耐えられ、かつ吸水性ポリマー粒子のずれ又は漏出が生じないように組み込まれている特性であると解釈される。力の作用とは、特に例えば衛生用品を身につけた場合に運動の過程で生じる機械的負荷又は特に衛生用品が失禁の場合にさらされる体重負荷であると解釈される。固定するために、当業者に公知の多くの方法がある。例えば熱処理、接着剤、熱可塑性プラスチック、結合材料の添加による固定は、特許出願ＷＯ９５／２６２０９Ａ１、第３７頁３６行〜第４１頁１４行に記載されている。前記の箇所は従って本発明の構成要素である。湿式強度を高める方法は、特許出願ＷＯ００／３６２１６Ａ１にも記載されている。
【００５７】
本発明による複合材料（Ｃ）の構造は、繊維網目構造又はマトリックスとして使用される多様な繊維材料に基づいている。本発明の範囲内では、天然起源の繊維（変性又は非変性）も、合成繊維も含まれる。
【００５８】
本発明において使用可能な繊維の例についての詳細な概要は、特許出願ＷＯ９５／２６２０９Ａ１、第２８頁９行〜第３６頁８行に記載されている。前記の箇所は従って本発明の構成要素である。
【００５９】
セルロース繊維の例には、通常、吸収用品で使用されるもの、例えばフリースパルプ及び綿タイプのパルプが含まれる。この材料（針葉樹又は広葉樹）、製造方法、例えばケミカルパルプ、セミケミカルパルプ、ケミサーマルメカニカルパルプ（ＣＴＭＰ）及び漂白方法に特に制限はない。例えば天然のセルロース繊維、例えば綿、亜麻、絹、羊毛、ジュート、エチルセルロース及びセルロースアセテートが使用される。
【００６０】
適当な合成繊維は、ポリ塩化ビニル、ポリフッ化ビニル、ポリテトラフルオロエチレン、ポリ塩化ビニリデン、ポリアクリル化合物、例えばＯＲＬＯＮ（Ｒ）、ポリ酢酸ビニル、ポリ酢酸エチルビニル、可溶性又は不溶性のポリビニルアルコールから製造される。合成繊維の例は、熱可塑性ポリオレフィン繊維、例えばポリエチレン繊維（ＰＵＬＰＥＸ（Ｒ））、ポリプロピレン繊維及びポリエチレン−ポリプロピレン−二成分繊維、ポリエステル繊維、例えばポリエチレンテレフタレート繊維（ＤＡＣＲＯＮ（Ｒ）又はＫＯＤＥＬ（Ｒ））、コポリエステル、ポリ酢酸ビニル、ポリ酢酸エチルビニル、ポリ塩化ビニル、ポリ塩化ビニリデン、ポリアクリル、ポリアミド、コポリアミド、ポリスチレン及び前記のポリマーのコポリマー、並びにポリエチレンエーテルフタレート−ポリエチレン−イソフタレート−コポリマー、ポリ酢酸エチルビニル／ポリプロピレン、ポリエチレン／ポリエステル、ポリプロピレン／ポリエステル、コポリエステル／ポリエステルからの二成分繊維、ポリアミド繊維（ナイロン）、ポリウレタン繊維、ポリスチレン繊維及びポリアクリロニトリル繊維を包含する。ポリオレフィン繊維、ポリエステル繊維及びこれらの二成分繊維が有利である。さらに、液体吸収後での優れた形状安定性のために、シェル−コア−タイプ及びサイド−バイ−サイド−タイプのポリオレフィンからなる熱で固定する二成分繊維が有利である。
【００６１】
前記の合成繊維は、熱可塑性繊維との組み合わせで使用するのが有利である。熱処理時に、この後者は、存在する繊維材料のマトリックス内へ部分的に移行し、冷却時に結合箇所及び新たな補強構成要素が生じる。付加的に、熱可塑性繊維の添加は、熱処理が行われた後で存在する孔の寸法を拡大を意味する。このように、熱可塑性繊維の連続的な供給により、吸収層の形成の間に、熱可塑性繊維の割合をカバー方向に向かって連続的に向上させ、それにより同様に孔のサイズを増大させることが可能である。熱可塑性繊維は多数の熱可塑性ポリマーから形成することができ、これは１９０℃より低い、有利に７５℃〜１７５℃の融点を有する。この温度の場合、セルロース繊維の損傷は見込まれない。
【００６２】
前記の合成繊維の長さ及び直径に特に制限はないが、一般に、長さ１〜２００ｍｍ及び直径０．１〜１００デニール（９０００メーター当たりのグラム）を示すそれぞれ任意の繊維を有利に使用できる。有利な熱可塑性繊維は、長さ３〜５０ｍｍ、特に有利に長さ６〜１２ｍｍを有する。熱可塑性繊維の有利な直径は、１．４〜１０デシテックス、特に有利に１．７〜３．３デシテックス（１００００メーター当たりのグラム）である。この形状に特に制限はなく、例えば織物状、細い円柱状、カット−／スプリットヤーン状、ステープル繊維状及びエンドレス繊維状が含まれる。
【００６３】
本発明による吸水性複合材料（Ｃ）中で使用するために適当な親水性の繊維は、例えばセルロース繊維、変性されたセルロース繊維、レーヨン、ポリエステル繊維、例えばポリエチレンテレフタレート（ＤＡＣＲＯＮ（Ｒ））及び親水性ナイロン（ＨＹＤＲＯＦＩＬ（Ｒ））である。適当な親水性の繊維は、疎水性の繊維の親水化によって、例えばポリオレフィン（例えばポリエチレン又はポリプロピレン、ポリアミド、ポリスチレン、ポリウレタン等）から得られた熱可塑性繊維を界面活性剤又はシリカで処理することにより得ることもできる。しかしながら、コストの理由から及び入手性の理由からセルロース繊維が有利である。
【００６４】
この吸水性ポリマー粒子は、前記の繊維材料中に埋め込まれる。これには多くの方法があり、例えばヒドロゲル材料及び繊維と一緒に吸収層をマトリックスの形で構築するか、又は吸水性ポリマー粒子を繊維混合物からなる層内へ導入し、そこで接着剤又は層のラミネートによって最終的に固定することにより行われる。
【００６５】
液体を吸収する及び分配する繊維マトリックスは、この場合に、合成繊維又はセルロース繊維又は合成繊維とセルロース繊維との混合物からなることができ、この場合、混合比は合成繊維（１００〜０）：セルロース繊維（０〜１００）の間で可変である。この使用したセルロース繊維は、形状安定性の向上のために付加的に化学的に補強することができる。
【００６６】
セルロース繊維の化学的補強は多様な方法によって達成することができる。一方で、適当な被覆／コーティングを繊維材料に添加することにより、繊維補強を達成することができる。この種の添加物には、例えばポリアミド−エピクロロヒドリン−被覆（Ｋｙｍｅｎｅ（Ｒ）  ５５７  Ｈ、Ｈｅｒｃｕｌｅｓ，Ｉｎｃ．  Ｗｉｌｍｉｎｇｔｏｎ  Ｄｅｌａｗａｒｅ，  ＵＳＡ）、ポリアクリルアミド−被覆（ＵＳ３，５５６，９３２に記載されてるか、又はＡｍｅｒｉｃａｎ  Ｃｙａｎａｍｉｄ  Ｃｏ．，  Ｓｔａｍｆｏｒｄ，  ＣＴ，  ＵＳＡの商標Ｐａｒｅｚ（Ｒ）  ６３１  ＮＣとして）、メラミン−ホルムアルデヒド−被覆及びポリエチレンイミン−被覆が含まれる。
【００６７】
セルロース繊維の化学的補強は、化学反応によって行うこともできる。例えば、適当な架橋物質の添加が繊維内で行われる架橋を引き起こすことができる。適当な架橋物質はモノマーの架橋のために使用される一般的な物質である。しかしながらこれに限定されず、酸性官能基を有するＣ２〜Ｃ８−ジアルデヒド、Ｃ２〜Ｃ８−モノアルデヒド、特にＣ２〜Ｃ９−ポリカルボン酸も含まれる。前記系列からの特別な物質は、例えばグルタルアルデヒド、グリオキサール、グリオキシル酸、ホルムアルデヒド及びクエン酸である。前記物質は、個々のセルロース鎖内で又は個々のセルロース繊維内の隣接する２つのセルロース鎖間で少なくとも２つのヒドロキシル基と反応する。この架橋により、繊維の補強が行われ、この繊維はこの処理によってより大きな形状安定性を付与される。その親水性の特性の他に、この繊維は補強と弾性との一体的な組み合わせを有する。この物理的特性により、この毛管構造は液体との接触と圧縮力とが同時に起こる場合であっても維持され、予め崩壊することを妨ぐことができる。
【００６８】
化学的に架橋したセルロース繊維は公知であり、ＷＯ９１／１１１６２Ａ１、ＵＳ３，２２４，９２６、ＵＳ３，４４０，１３５、ＵＳ３，９３２，２０９、ＵＳ４，０３５，１４７、ＵＳ４，８２２，４５３、ＵＳ４，８８８，０９３、ＵＳ４，８９８，６４２及びＵＳ５，１３７，５３７に記載されている。この化学的架橋によって繊維材料の補強が生じ、これは最終的に全体の衛生用品の形状安定性の改善に反映される。この個々の層は、当業者に公知の方法、例えば熱処理による溶融、溶融接着剤、ラテックス結合剤の添加等により相互に結合させられる。
【００６９】
例えば支持材料からなり、かつ前記支持材料の片側又は両側に吸水性ポリマー粒子が固定されている吸水性複合材料（Ｃ）を得るための方法の例は公知であり、本発明に含まれるが、これに限定されない。
【００７０】
例えば合成繊維（ａ）とセルロース繊維（ｂ）とからなる繊維材料混合物中に埋め込まれた吸水性ポリマー粒子（ｃ）からなり、その際、この混合比は合成繊維（１００〜０）：セルロース繊維（０〜１００）の間で可変である吸水性複合材料（Ｃ）を得る方法の例は、（１）（ａ）、（ｂ）及び（ｃ）を同時に混合する方法、（２）（ａ）と（ｂ）とからなる混合物を（ｃ）と混合する方法、（３）（ｂ）と（ｃ）とからなる混合物を（ａ）と混合する方法、（４）（ａ）と（ｃ）とからなる混合物を（ｂ）と混合する方法、（５）（ｂ）と（ｃ）を混合し、連続的に（ａ）に供給する方法、（６）（ａ）と（ｃ）とを混合し、連続的に（ｂ）に供給する方法、（７）（ｂ）と（ｃ）とを別々に（ａ）と混合する方法を包含する。これらの例の中で方法（１）と（５）とが有利である。この方法に使用される装置は特に制限はなく、通常の、当業者に公知の装置を使用できる。
【００７１】
相応して得られた吸水性複合材料（Ｃ）は、場合により熱処理にかけられ、その結果、湿潤状態で優れた形状安定性を有する吸収層が得られる。熱処理のためのこの方法に特に制限はない。例えば熱風又は赤外線の供給による熱処理も含まれる。熱処理の際の温度は６０℃〜２３０℃、有利に１００℃〜２００℃、特に有利に１００℃〜１８０℃にある。
【００７２】
この熱処理の時間は、合成繊維の種類、その量及び衛生用品の製造速度に依存する。一般に、この熱処理の時間は０．５秒〜３分、有利に１秒〜１分である。
【００７３】
この吸水性複合材料（Ｃ）は、一般に例えば液体に対して透過性のカバー層と液体に対して不透過性の下層とを備えている。さらに、脚部折り返し及び接着テープを設置し、衛生用品が仕上げられる。透過性のカバー層及び不透過性の下層、並びに脚部の折り返し及び接着テープの材料及び種類は当業者に公知であり、特に制限はない。これについての例はＷＯ９５／２６２０９Ａ１に記載されている。
【００７４】
本発明は更に、衛生用品における上記の吸水性複合材料（Ｃ）の使用に関する。例えば、衛生用品は以下のように構成されていてよい：
（Ａ）上側の液体透過性のカバー、
（Ｂ）下側の液体不透過性層、
（Ｃ）カバー（Ａ）と層（Ｂ）との間に存在する複合材料、
（Ｄ）選択的に、複合材料（Ｃ）のすぐ上方又は下方に存在する薄織物層、及び
（Ｅ）選択的に、カバー（Ａ）と複合材料（Ｃ）との間に存在する収容層。
【００７５】
衛生用品とは、この場合に、例えば大人用の失禁パッド及び失禁パンツ又は幼児用おむつであると解釈される。
【００７６】
液体透過性のカバー（Ａ）は皮膚と直接接触する層である。このための材料は、この場合、通常の合成繊維又は半合成繊維又はポリエステル、ポリオレフィン、レーヨンのフィルム又は天然繊維、例えば綿からなる。不織布材料の場合、この繊維は一般に結合剤、例えばポリアクリレートにより結合されねばならない。有利な材料はポリエステル、レーヨン及びこれらのブレンド、ポリエチレン及びポリプロピレンである。液体透過性の層の例は、ＷＯ９９／５７３５５Ａ１、ＥＰ−Ａ１０２３８８３に記載されている。
【００７７】
液体不透過性の層（Ｂ）は、一般にポリエチレン又はポリプロピレンのシートからなる。
【００７８】
本発明による方法により製造された吸水性複合材料（Ｃ）は、従来公知である方法により製造された複合材料（Ｃ）に対して、改善された加圧下での吸収能（ＡＵＬ）及び改善された液体通過性（ＳＦＣ）を有する。
【００７９】
方法：
測定は、その他の記載がなければ、２３±２℃の周囲温度及び５０±１０％の相対湿度で実施すべきである。吸水性組成物は、測定前に十分に混合される。
【００８０】
遠心分離保持容量（ＣＲＣ  Ｃｅｎｔｒｉｆｕｇｅ  Ｒｅｔｅｎｔｉｏｎ  Ｃａｐａｃｉｔｙ）
吸水性ポリマー粒子の遠心分離保持容量を、ＤＩＮ  ＩＳＯ  １７１９０−６：２００１により測定する。
【００８１】
加圧下での吸収能（ＡＵＬ  ０．３ｐｓｉ  Ａｂｓｏｒｂｅｎｃｙ  Ｕｎｄｅｒ  Ｌｏａｄ）
吸水性複合材料（Ｃ）の０．３ｐｓｉ（２０７０Ｐａ）の加圧下での吸収能を、ＤＩＮ  ＩＳＯ  １７１９０−３：２００１により測定する。そのために、複合材料（Ｃ）から、ポンチを用いて６０ｍｍの直径を有する円形のサンプルを打ち出す。次いで、薄織物層を除去する。
【００８２】
加圧下での吸収能（ＡＵＬ  ０．７ｐｓｉ  Ａｂｓｏｒｂｅｎｃｙ  Ｕｎｄｅｒ  Ｌｏａｄ）
吸水性複合材料の０．７ｐｓｉ（４８３０Ｐａ）の加圧下での吸収能を０．３ｐｓｉ（２０７０Ｐａ）の加圧下での吸収能と同様に測定する。
【００８３】
液体通過性（食塩水流動導電性ＳＦＣ（Ｓａｌｉｎｅ  Ｆｌｏｗ  Ｃｏｎｄｕｃｔｉｖｉｔｙ））
０．３ｐｓｉ（２０７０Ｐａ）の圧力負荷下での膨潤したゲル層の液体通過性を、ＥＰ６４０３３０Ａ１の記載と同様に、膨潤したゲル層のゲル層通過性として測定する。この場合、上記の特許出願明細書第１９頁及び図８に記載の装置を、ガラスフリット（４０）をもはや使用せず、ピストン（３９）が円筒体（３７）と同様のプラスチック材料からなり、今や全載置面にわたって均一に分布するように２１個の同じ大きさの孔を含むように十分に変更する。測定の方法及び評価は、ＥＰ６４０３３０Ａ１に対して不変のままである。流量は自動的に把握される。
【００８４】
ＥＰ６４０３３０Ａ１で使用される吸水性ポリマー粒子の代わりに、吸水性複合材料（Ｃ）を使用する。このために、複合材料（Ｃ）から、ポンチを用いて６０ｍｍの直径を有する円形のサンプルを打ち出す。次いで、薄織物層を除去する。
【００８５】
液体通過性（ＳＦＣ）は、次のように計算される：
ＳＦＣ［ｃｍ3ｓ／ｇ］＝（Ｆｇ（ｔ＝０）×Ｌ０）／（ｄ×Ａ×ＷＰ）
この場合、Ｆｇ（ｔ＝０）は、ｇ／sでのＮａＣｌ溶液の流量であり、これは、流量測定のデータＦｇ（ｔ）の線形の回帰分析に基づいてｔ＝０に対する外挿法によって得られ、Ｌ０は、ｃｍでのゲル層の厚さであり、ｄは、ｇ／ｃｍ3でのＮａＣｌ溶液の比重であり、Ａは、ｃｍ2でのゲル層の面積であり、ＷＰは、ｄｙｎ／ｃｍ2でのゲル層上の静水圧力である。
【実施例】
【００８６】
実施例１
吸水性ポリマーの製造（中和度４０モル％）
３７．３質量％アクリル酸ナトリウム水溶液２．５９ｋｇを、アクリル酸１．１１ｋｇ、水２．２０ｋｇ、モノラウリン酸ソルビタン０．５５ｇ及び尿素２．８ｇと混合し、窒素で不活性化した。前記混合物を、窒素で不活性化したＷｅｒｎｅｒ  ＆  Ｐｆｌｅｉｄｅｒｅｒ  ＬＵＫ  ８．０  Ｋ２ニーダー（２シグマ軸）中に充填し、ポリエチレングリコールジアクリレート−４００（平均分子量４００ｇ／モルのポリエチレングリコールのジアクリレート）４．４ｇ、０．５質量％アスコルビン酸水溶液３．７ｇ、１５質量％過硫酸ナトリウム９．４ｇ及び２．５質量％過酸化水素水溶液３．７ｇを順番に混合した。ニーダーを最大回転数（より高速の軸９８ｒｐｍ、より低速の軸約４９ｒｐｍ、約２：１の比）で撹拌した。過酸化水素を添加した直後に、ニーダージャケットを８０℃の熱い伝熱体を用いて加熱した。最大温度の達成後に、ジャケット加熱部のスイッチを切り、ニーダー中でさらに１５分間後反応させた。ゲルを６５℃に冷却し、排出した。ゲルの乾燥を１４０℃で９０分間、プレート１枚当たり７００ｇの負荷量で循環空気乾燥庫中で行った。ロールミル（Ｇｅｂｒ．  Ｂａｕｍｅｉｓｔｅｒ  ＬＲＣ  １２５／７０、ギャップ幅１０００μｍ、６００μｍ及び４００μｍ）中で３回粉砕した後に、ポリマーを８５０〜１００μｍの篩い分け画分に篩別した。
【００８７】
前記ポリマー１２００ｇをＧｅｂｒ．  Ｌｏｅｄｉｇｅ実験室用ミキサー（タイプＭ５Ｒ）に移した。２３℃で、１，２−プロパンジオール５．４ｇ、ジエチレングリコールジグリシジルエーテル０．４ｇ及び水２１．４ｇからの混合物をノズルを介して吹き付けた。次いで、ミキサーを迅速に１４６℃に加熱し、この温度で３０分間保持した。冷却後、ポリマーを８５０〜１００μｍの篩い分け画分に篩別した。
【００８８】
後架橋した吸水性ポリマー粒子の遠心分離保持容量（ＣＲＣ）は２４．８ｇ／ｇであった。
【００８９】
実施例２
吸水性ポリマーの製造（中和度７０モル％）
３７．３質量％アクリル酸ナトリウム水溶液４．６２ｋｇを、アクリル酸５６６ｇ及び水６９２ｇと混合し、窒素で不活性化した。前記混合物を、窒素で不活性化したＷｅｒｎｅｒ  ＆  Ｐｆｌｅｉｄｅｒｅｒ  ＬＵＫ  ８．０  Ｋ２ニーダー（２シグマ軸）中に充填し、１５箇所エトキシル化されたトリメチロールプロパントリアクリレート１０．２ｇ、０．５質量％アスコルビン酸水溶液１５．８ｇ、１５質量％過硫酸ナトリウム１８．９ｇ及び２．５質量％過酸化水素水溶液０．６８ｇを順番に混合した。ニーダーを最大回転数（より高速の軸９８ｒｐｍ、より低速の軸約４９ｒｐｍ、約２：１の比）で撹拌した。過酸化水素を添加した直後に、ニーダージャケットを８０℃の熱い伝熱体を用いて加熱した。最大温度の達成後に、ジャケット加熱部のスイッチを切り、ニーダー中でさらに１５分間後反応させた。ゲルを６５℃に冷却し、排出した。ゲルの乾燥を１６０℃で９０分間、プレート１枚当たり７００ｇの負荷量で循環空気乾燥庫中で行った。ロールミル（Ｇｅｂｒ．  Ｂａｕｍｅｉｓｔｅｒ  ＬＲＣ  １２５／７０、ギャップ幅１０００μｍ、６００μｍ及び４００μｍ）中で３回粉砕した後に、ポリマーを８５０〜１００μｍの篩い分け画分に篩別した。
【００９０】
前記ポリマー１２００ｇをＧｅｂｒ．  Ｌｏｅｄｉｇｅ実験室用ミキサー（タイプＭ５Ｒ）に移した。２３℃で、イソプロパノール１２ｇ、オキサゾリジン−２−オン０．８ｇ及び水２４ｇからの混合物をノズルを介して吹き付けた。次いで、ミキサーを迅速に１８０℃に加熱し、この温度で３０分間保持した。冷却後、ポリマーを８５０〜１００μｍの篩い分け画分に篩別した。
【００９１】
後架橋した吸水性ポリマー粒子の遠心分離保持容量（ＣＲＣ）は３１．０ｇ／ｇであった。
【００９２】
実施例３
吸水性複合材料の製造（本発明による）
実施例１からの吸水性ポリマー粒子３．５ｇを、秤量ボート上で０．５８３±０．００１ｇの６つの同じ部分に量り分けた。
【００９３】
実施例２からの吸水性ポリマー粒子３．５ｇを、秤量ボート上で０．５８３±０．００１ｇの６つの同じ部分に量り分けた。
【００９４】
セルロース毛羽２．５ｇを０．４２±０．０１ｇの６つの同じ部分に分けた。
【００９５】
吸水性複合材料（Ｃ）を以下のように製造した：
長さ１７．５ｃｍ、幅１１ｃｍの長方形のワイヤネット上に、薄織物（ＳＣＡ  Ｈｙｇｉｅｎｅ  Ｐｒｏｄｕｃｔｓ  ＡＢ、  ＳＥ）を載置し、その際、この薄織物をワイヤネットを幾分超えて広げる。ワイヤネットの上方には、同じ寸法の垂直な軸が存在している。前記軸において、ワイヤネットの約７５ｃｍ上方で、縦方向に設置されたブラシが回転している。前記ブラシは、１７．５ｃｍの長さ及び１０ｃｍの直径を有する。ブラシは１３．５ｒｐｍで回転する。薄織物を有するワイヤネットの下方で、真空を適用した。
【００９６】
第一の部分のセルロースを、上方から、回転するブラシに施与した。２５秒後、実施例１からの第一の部分のポリマーと、実施例２からの第一の部分のポリマーのそれぞれを、同時に上方から、回転するブラシに施与した。
【００９７】
セルロース毛羽及び吸水性ポリマー粒子の供給を、それぞれ２５秒後に全体で更に２回繰り返した。引き続き、薄織物を有するワイヤネットを水平に１８０°回転させた。
【００９８】
今度は、セルロース毛羽及び吸水性ポリマー粒子の供給を、全体で更に３回繰り返し、生じる吸水性複合材料（Ｃ）を、長さ１５ｃｍ、幅８．５ｃｍのピストンを用いて手で圧縮し、薄織物を除去し、長さ３７ｃｍ、幅２４ｃｍの薄織物（ＳＣＡ  Ｈｙｇｉｅｎｅ  Ｐｒｏｄｕｃｔｓ  ＡＢ、  ＳＥ）で包んだ。
【００９９】
加圧下での吸収能（ＡＵＬ  ０．３ｐｓｉ及びＡＵＬ  ０．７ｐｓｉ）及び液体通過性（ＳＦＣ）を測定した。結果は第１表にまとめられている。
【０１００】
実施例４
吸水性複合材料の製造（本発明によらない）
実験室用タンブルミキサーを用いて、吸水性ポリマー粒子の混合物を製造した。該混合物は、実施例１からのポリマー５０質量％及び実施例２からのポリマー５０質量％を含有していた。
【０１０１】
得られたポリマー混合物７．０ｇを、秤量ボート上で１．１６７±０．００１ｇの６つの同じ部分に量り分けた。
【０１０２】
吸水性複合材料（Ｃ）を実施例３と同様に製造した。実施例１及び２からの吸水性ポリマー粒子を予備混合して供給した。
【０１０３】
加圧下での吸収能（ＡＵＬ  ０．３ｐｓｉ及びＡＵＬ  ０．７ｐｓｉ）及び液体通過性（ＳＦＣ）を測定した。結果は第１表にまとめられている。
【０１０４】
【表１】
2009540994.tif 000003
【国際調査報告】
2009540994.tif 000004
2009540994.tif 000005
2009540994.tif 000006
2009540994.tif 000007